(57)【要約】【課題】高温下での容量特性の低下を抑制することのできるアルカリ蓄電池用正極活物質、及び、該アルカリ蓄電池用正極活物質を含むアルカリ蓄電池用正極を提供する。【解決手段】アルカリ蓄電池用正極活物質は、ニッケルを主成分とする水酸化ニッケル粒子を備える。アルカリ蓄電池用正極活物質は、水酸化ニッケル粒子の表面を被覆する層としてコバルト及びイットリウムを含む被覆層を備え、被覆層に含まれるイットリウムは、酸化イットリウムで表して水酸化ニッケル粒子１００重量％に対して、１重量％以上、かつ、２重量％以下であり、ＣｕＫα線を使用するＸ線回折の「２θ＝１６．５°〜２１．５°」付近に位置する（００１）面のピークの半価幅が、「０．６°」以上、かつ、「０．８°」以下である。【選択図】図１
2014182906.tif 000002
【特許請求の範囲】
【請求項１】
ニッケルを主成分とする水酸化ニッケル粒子を備えるアルカリ蓄電池用正極活物質であって、
前記水酸化ニッケル粒子の表面を被覆する層としてコバルト及びイットリウムを含む被覆層を備え、
前記被覆層に含まれるイットリウムは、酸化イットリウム（Ｙ２Ｏ３）で表して前記水酸化ニッケル粒子１００重量％に対して、１重量％以上、かつ、２重量％以下であり、ＣｕＫα線を使用するＸ線回折の「２θ＝１６．５°〜２１．５°」付近に位置する（００１）面のピークの半価幅が、「０．６°」以上、かつ、「０．８°」以下である
ことを特徴とするアルカリ蓄電池用正極活物質。
【請求項２】
請求項１に記載のアルカリ蓄電池用正極活物質において、
当該アルカリ蓄電池用正極活物質の平均粒径は５μｍ以上、かつ、２０μｍ以下である
ことを特徴とするアルカリ蓄電池用正極活物質。
【請求項３】
前記被覆層は、コバルトとイットリウムとの同時晶出により形成される
請求項１又は２に記載のアルカリ蓄電池用正極活物質。
【請求項４】
前記同時晶出は、反応晶析法による晶出である
請求項３に記載のアルカリ蓄電池用正極活物質。
【請求項５】
ニッケルを主成分とする水酸化ニッケル粒子をアルカリ蓄電池用活物質として含むアルカリ蓄電池用正極であって、
前記アルカリ蓄電池用活物質として、請求項１〜４のいずれか一項に記載のアルカリ蓄電池用活物質を用いた
ことを特徴とするアルカリ蓄電池用正極。
【発明の詳細な説明】
【技術分野】
【０００１】
本発明は、アルカリ蓄電池に用いられるアルカリ蓄電池用正極活物質、及び、該アルカリ蓄電池用正極活物質を含むアルカリ蓄電池用正極に関する。
【背景技術】
【０００２】
周知のように、携帯用の電子機器の電源として、また、電気自動車やハイブリッド自動車などの電源として、様々なアルカリ蓄電池（二次電池）が用いられている。そして、こうしたアルカリ蓄電池のうち、エネルギー密度が高く、信頼性に優れた蓄電池としてニッケル水素蓄電池がある。このニッケル水素蓄電池は、例えば、水酸化ニッケルを主成分とした正極と水素吸蔵合金を主成分とした負極とがセパレータを介して複数枚積層された極板群を、水酸化カリウムなどからなるアルカリ電解液とともに収納容器に収納して構成される蓄電池である。そして従来、このようなニッケル水素蓄電池に用いられるアルカリ蓄電池用正極活物質の一例が特許文献１に記載されている。
【０００３】
特許文献１に記載のアルカリ蓄電池用正極活物質は、ニッケルを主成分とする水酸化物粒子からなる正極活物質である。この正極活物質は、水酸化物粒子がニッケル及びイットリウムベースの水酸化物からなる相の層で被覆される。この水酸化物相の割合は、水酸化物粒子の総重量に対し水酸化イットリウムで表して０．１５〜３重量％のイットリウムである。これにより、ニッケルを主成分とする水酸化物粒子からなる効率の良いアルカリ蓄電池用活物質が得られるようになる。
【先行技術文献】
【特許文献】
【０００４】
【特許文献１】特許第３５６３５８６号公報
【発明の概要】
【発明が解決しようとする課題】
【０００５】
ところで、アルカリ蓄電池は、常温よりも高い温度の下で充電されることが多いが、常温（例えば２０度）に比べて高温の下では充電効率が低下する傾向がある。そして通常、アルカリ蓄電池は、充電末期後で過充電により酸素を発生するが、酸素の発生は充電を抑制することから充電効率の低下、すなわち容量特性の低下が免れない。特に、高温の下では酸素が発生し易くなるため、こうした不都合が無視できない。そこで近年は、充電が行われることの多い高温下での充電効率の低下を防ぎ、容量特性を維持することのできるアルカリ蓄電池についての研究、開発が進められている。
【０００６】
本発明は、このような実情に鑑みなされたものであってその目的は、高温下での容量特性の低下を抑制することのできるアルカリ蓄電池用正極活物質、及び、該アルカリ蓄電池用正極活物質を含むアルカリ蓄電池用正極を提供することにある。
【課題を解決するための手段】
【０００７】
上記課題を解決するアルカリ蓄電池用正極活物質は、ニッケルを主成分とする水酸化ニッケル粒子を備えるアルカリ蓄電池用正極活物質であって、前記水酸化ニッケル粒子の表面を被覆する層としてコバルト及びイットリウムを含む被覆層を備え、前記被覆層に含まれるイットリウムは、酸化イットリウム（Ｙ２Ｏ３）で表して前記水酸化ニッケル粒子１００重量％に対して、１重量％以上、かつ、２重量％以下であり、ＣｕＫα線を使用するＸ線回折の「２θ＝１６．５°〜２１．５°」付近に位置する（００１）面のピークの半価幅が、「０．６°」以上、かつ、「０．８°」以下であることを要旨とする。
【０００８】
上記課題を解決するアルカリ蓄電池用正極は、ニッケルを主成分とする水酸化ニッケル粒子をアルカリ蓄電池用活物質として含むアルカリ蓄電池用正極であって、前記アルカリ蓄電池用活物質として、上記のアルカリ蓄電池用活物質を用いたことを要旨とする。
【０００９】
この構成によるように、正極活物質の表面の結晶構造について、（００１）面のピークの半価幅を「０．６°」以上、かつ、「０．８°」以下とすることにより、その正極活物質の高温環境下における利用率が高く維持されるようになる。また、この結晶構造であれば、タップ密度も高く維持されるため、正極活物質の密度が高くなり正極としての容量密度も高く維持される。これにより、高温下での容量特性の低下が抑制されるアルカリ蓄電池用正極活物質や、アルカリ蓄電池用正極が得られるようになる。
【００１０】
好ましい構成として、上記のアルカリ蓄電池用正極活物質において、当該アルカリ蓄電池用正極活物質の平均粒径は５μｍ以上、かつ、２０μｍ以下であることを要旨とする。
このような構成によれば、平均粒径を５［μｍ］以上、かつ、２０［μｍ］以下の範囲にすることによって、高温環境下での利用率が高く維持されるとともに、タップ密度も高く維持されるアルカリ蓄電池用正極活物質が得られるようになる。
【００１１】
好ましい構成として、前記被覆層は、コバルトとイットリウムとの同時晶出により形成されることを要旨とする。
このような構成によれば、コバルトとイットリウムとの同時晶出により被覆層におけるコバルトとイットリウムの分散を均一化させることにより、高温環境下での利用率が高く維持される正極活物質が好適に得られるようになる。
【００１２】
好ましい構成として、前記同時晶出は、反応晶析法による晶出であることを要旨とする。
このような構成によれば、反応晶析法によって、水酸化ニッケル粒子にコバルトとイットリウムとを同時晶出させた被覆層を形成することができる。
【発明の効果】
【００１３】
このようなアルカリ蓄電池用正極活物質、及び、該アルカリ蓄電池用正極活物質を含むアルカリ蓄電池用正極によれば、高温下での容量特性の低下が抑制される。
【図面の簡単な説明】
【００１４】
【図１】アルカリ蓄電池用正極活物質の一実施形態において、その被覆層の結晶構造を示す（００１）面のピークの半価幅と高温利用率との関係について示すグラフ。
【図２】同実施形態のアルカリ蓄電池用正極活物質において、その被覆層の結晶構造を示す（００１）面のピークの半価幅とタップ密度との関係について示すグラフ。
【発明を実施するための形態】
【００１５】
以下、アルカリ蓄電池用正極活物質（以下、正極活物質）を具体化した一実施形態、及び該正極活物質を含むアルカリ蓄電池用正極の一例について説明する。
本実施形態では、正極活物質がアルカリ蓄電池としてのニッケル水素蓄電池の正極を構成する活物質である場合について例示する。このニッケル水素蓄電池は、密閉型電池であり、電気自動車やハイブリッド自動車の電源として用いられる電池である。ニッケル水素蓄電池は、例えば、水素吸蔵合金を含む所定枚数の図示しない負極と、水酸化ニッケル（Ｎｉ（ＯＨ）２）を含む所定枚数の正極とを、耐アルカリ性樹脂の不織布から構成されるセパレータを介して積層した電極群を備えている。負極は、パンチングメタルなどからなる基板としての電極支持体に水素吸蔵合金粉末を塗布して製作される。正極は、金属多孔体である発泡ニッケル基板からなる基板に水酸化ニッケル粒子を含む上述の正極活物質を充填して製作される。そして、ニッケル水素蓄電池は、電極群の正極を正極側の集電板に接続させ、電極群の負極を負極側の集電板に接続させ、電解液とともに樹脂製の電槽内に収容して構成される。
【００１６】
次に、このニッケル水素蓄電池の作製について説明する。
［水酸化ニッケル粒子の作製］
本実施形態では、正極板に含まれる水酸化ニッケル粒子を、マグネシウムを固溶状態で含む水酸化ニッケル粒子として作製した。
【００１７】
すなわち、硫酸ニッケルと硫酸マグネシウムを含む混合液、水酸化ナトリウム水溶液、アンモニア水溶液を用意し、それぞれを、反応槽内に供給し、所定量のマグネシウムを固溶する水酸化ニッケルを作製した。その結果、水酸化ニッケル粉末の平均粒径１０［μｍ］となった。なお、水酸化ニッケル粉末の平均粒径は、レーザ回析／散乱式粒度分布測定装置により測定した。
【００１８】
なお、水酸化ニッケル粉末の平均粒径は、１０［μｍ］以外の大きさでも製造可能である。但し、平均粒径が５［μｍ］より小さい正極活物質を製造するには、反応槽内での滞留時間（反応時間）を短くしなければならないが、短時間で生成した正極活物質は、嵩高い粒子となるため正極充填密度が低下する。このため、平均粒径が５［μｍ］より小さい正極活物質は、正極の容量密度を低下させてしまう。逆に、平均粒径が２０［μｍ］より大きい正極活物質を用いた場合、充放電過程における水酸化ニッケルの結晶構造の影響により、正極の膨張が著しくなる。この影響で、セパレータ内の電解液が減少（ひいては枯渇）してしまい、サイクル寿命特性が低下してしまう。そこで、水酸化ニッケル粉末の平均粒径は、５［μｍ］以上、かつ、２０［μｍ］以下の間で製造することが好ましい。
【００１９】
［正極活物質の製作］
次に、上述のようにして得られた、水酸化ニッケル粒子の表面に、水酸化コバルトと水酸化イットリウムとを析出（晶出）させた被覆層（以下、イットリウム含有水酸化コバルト被覆ともいう）を形成する。これにより、コバルト化合物とイットリウム化合物とが混晶した被覆層により被覆されている水酸化ニッケル粒子から構成される正極活物質を製作した。
【００２０】
具体的には、まず、反応槽内の水酸化ニッケル粒子を含む水溶液（懸濁液）中に、硫酸コバルト水溶液及び硫酸イットリウム水溶液（コバルトの塩、及び、イットリウムの塩を含む水溶液）を供給するとともに、水酸化ナトリウム水溶液（アルカリ水溶液）を供給する。そして、この反応槽内を攪拌して、硫酸コバルト水溶液及び硫酸イットリウム水溶液と、水酸化ナトリウム水溶液とを反応させて、反応槽内の水酸化ニッケル粒子の表面に、コバルト水酸化物とイットリウム水酸化物とを同時に析出（同時晶出）させた（反応晶析法）。コバルト水酸化物とイットリウム水酸化物とを同時に析出させることにより、イットリウム水酸化物がコバルト水酸化物に均一に含有されるようになる。続いて、この反応槽内に空気を供給して、コバルト水酸化物とイットリウム水酸化物とが析出された水酸化ニッケル粒子をアルカリ水溶液中で空気バブリングにより酸化処理し、コバルト酸化物及びイットリウム酸化物からなる被覆層を形成させた。その後、水洗・脱水後に１００℃以上、かつ、１３０℃以下の温度にされた大気雰囲気下において乾燥させて、イットリウム含有水酸化コバルト被覆からなる被覆層を有する水酸化ニッケル粒子から構成される正極活物質を得た。なおこの正極活物質は、水酸化ニッケル粒子の重量（１００重量％）に対し、コバルト化合物の被覆量が５重量％になるとともに、イットリウム化合物（Ｙ２Ｏ３）の被覆量が１重量％〜２重量％になるように調整した。また、コバルトの平均価数は２．９であった。
【００２１】
一般に、水酸化ニッケル粒子にマグネシウム化合物が含まれている場合、充電電位の高いマグネシウムを含むマグネシウム固溶水酸化ニッケル粒子は電池の出力が大きくなるものの、充電時に酸素を発生させる酸素過電圧が低くなるため高温充電効率が著しく低下する。そこで本実施形態では、イットリウム酸化物をコバルト酸化物被覆層に含有させることで、正極活物質の充電末期の酸素過電圧を高くして、酸素の発生を抑制させて、高温充電効率の低下が抑制されるようにしている。ところで、コバルト酸化物被覆層にイットリウム酸化物を含有させると酸素過電圧が著しく高くなることが知られており、その効果は、イットリウム酸化物が充電における反応場であるコバルト酸化物被膜層に均一に分布することで高められるものと考えられている。
【００２２】
なお、被膜層は薄いため、この被膜層を有する水酸化ニッケル粒子からなる正極活物質の平均粒径も１０［μｍ］となる。また、正極活物質の平均粒径を、５［μｍ］以上、かつ、２０［μｍ］以下の間で製造することもできる。
【００２３】
次いで、ＣｕＫα線を使用するＸ線回折測定を行い、コバルト化合物及びイットリウム化合物を含む被覆層の結晶構造を調査した。その結果、このＸ線回折パターンにおいて、「２θ＝１６．５°〜２１．５°」付近に位置する（００１）面のピークの半価幅は「０．６°」であった。なお、Ｘ線回折装置として、株式会社リガク製のＲＩＮＴ２２００を用いており、測定条件は以下の通りである。
【００２４】
＜Ｘ線回折測定条件＞
Ｘ線：ＣｕＫα，４５ｋＶ，４０ｍＡ
スリット：ＳＳ＝０．０４ｒａｄ，ＤＳ＝０．５°
走査モード：ｃｏｎｔｉｎｕｏｕｓ
Ｓｔｅｐ  Ｓｉｚｅ：０．０１７°
Ｔｉｍｅ  ｐｅｒ  Ｓｔｅｐ：５０ｓｅｃ
Ｓｃａｎ  Ｓｐｅｅｄ：０．０４２°／ｓｅｃ
［ニッケル正極の製作］
次に、正極板を構成するニッケル正極を作製した。具体的には、まず、上述のようにして得られた正極活物質粉末に、所定量の金属コバルトなどの添加物と、水と、増粘剤とを加え、混練することにより、ペースト状にした。
【００２５】
そして、このペーストを発泡ニッケル基板に充填し、乾燥した後、加圧成形することにより、ニッケル正極板を製作した。次いで、このニッケル正極板を所定の大きさに切断し、ニッケル正極、すなわち正極板を得ることができた。なお、ニッケル電極（正極板）の理論容量は、活物質中のニッケルが一電子反応をするものとして計算している。
【００２６】
［アルカリ蓄電池の製作］
次に、公知の手法により、水素吸蔵合金を含む負極を製作した。具体的には、所定粒径に調整した水素吸蔵合金粉末を電極支持体に所定量塗工することにより、正極よりも大きい容量の負極板を得ることができた。
【００２７】
次いで、上記負極板と、上記正極板とを、耐アルカリ性樹脂の不織布から構成されるセパレータを介して積層し、集電板と接続して、水酸化カリウム（ＫＯＨ）を主成分とした電解液とともに樹脂製の電槽内に収容することで、角形の密閉型ニッケル水素蓄電池を作製した。
【００２８】
また、上述の本実施形態と同様の製造方法によって、コバルト化合物及びイットリウム化合物を含む被覆層の結晶構造として、「２θ＝１６．５°〜２１．５°」付近に位置する（００１）面のピークの半価幅が「０．５°」付近の水酸化ニッケル粒子から構成される正極活物質を得た。同様に、「０．６５°」付近の水酸化ニッケル粒子から構成される正極活物質、「０．７°」付近の水酸化ニッケル粒子から構成される正極活物質、「０．８°」付近の水酸化ニッケル粒子から構成される正極活物質、及び「０．８５°」付近の水酸化ニッケル粒子から構成される正極活物質を得た。そしてそれぞれの水酸化ニッケル粒子から構成される正極活物質を含む正極板を有するアルカリ蓄電池をそれぞれ作製した。
【００２９】
［高温利用率と（００１）面のピークの半価幅との関係］
図１に示すように、被覆層の（００１）面のピークの半価幅が「０．５°」、「０．６°」及び「０．８°」である水酸化ニッケル粒子から構成される正極活物質を含む正極板を有するそれぞれのアルカリ蓄電池について、それぞれの高温利用率［％］を測定した。そしてそれぞれの高温利用率［％］として、半価幅が「０．５°」のとき約７９．５％（グラフＡ１）、半価幅が「０．６°」のとき約８２％（グラフＡ２）、半価幅が「０．５°」のとき約８７．５％（グラフＡ３）の値を得た。すなわち、高温利用率は、半価幅が「０．５°」のときよりも半価幅が「０．６°」のときは約２．５％高い値となり、また、半価幅が「０．８°」のときは約８％高い値となった。
【００３０】
ところで、本実施形態の「高温利用率」は、環境温度が「６０℃」の下で、所定の充電容量分だけ充電したニッケル水素蓄電池から放電された容量の充電容量に対する割合であり、次式により算出される。
【００３１】
高温利用率［％］＝放電容量［Ａｈ］／充電容量［Ａｈ］×１００
ここで、放電容量は、環境温度が「６０℃」の下、ニッケル水素蓄電池に所定の充電容量分を充電した後、該蓄電池から充電容量の１０分の１の放電電流を放電することにより得られる容量［Ａｈ］である。このとき放電容量は、測定された放電電流と、計測された放電開始から放電終止電圧（１Ｖ）までの時間との積により示される。なお一般に、蓄電池は放電容量が大きいほど優れていると判断される。
【００３２】
［タップ密度と（００１）面のピークの半価幅との関係］
図２に示すように、被覆層の（００１）面のピークの半価幅が「０．６５°」、「０．７°」、「０．８°」及び「０．８５°」である水酸化ニッケル粒子から構成される正極活物質を含む正極板を有するそれぞれのアルカリ蓄電池について、それぞれのタップ密度［ｇ／ｃｃ］を測定した。そしてそれぞれのタップ密度［ｇ／ｃｃ］として、半価幅が「０．６５°」のとき約２．０５（点Ｂ１）、半価幅が「０．７°」のとき約２．０５（点Ｂ２）や約２．０４（点Ｂ３）、半価幅が「０．８°」のとき約２．０２（点Ｂ４）や約２．００（点Ｂ５）、半価幅が「０．８５°」のとき約１．９７（点Ｂ６）の値を得た。すなわち、タップ密度は、半価幅が「０．６５°」や「０．７°」のときよりも半価幅が「０．８°」や「０．８５°」のとき２〜３％程度低下した。
【００３３】
ところで、タップ密度は、日本工業規格の金属粉−タップ密度測定方法（ＪＩＳ  Ｚ  ２５１２：２００６）に従って測定した。
［高温容量］
ニッケル水素蓄電池は、「高温利用率」が高くなることに応じて「高温容量」も相対的に大きくなり、「高温利用率」が低くなることに応じて「高温容量」も相対的に小さくなる。すなわち、図１に示す、「高温利用率」と（００１）面のピークの半価幅との関係によれば、被覆層の（００１）面のピークの半価幅が「０．５°」よりも大きい、「０．６°」や「０．８°」であるときの方が「高温容量」のより大きいニッケル水素電池を得ることができる。
【００３４】
なお、ニッケル水素電池の特性としては、「高温利用率」は８０％以上であることが好ましいと考えられている。よって「高温利用率」を基準とすれば、好ましい「高温容量」特性を有するニッケル水素蓄電池は、正極活物質の被覆層が、（００１）面のピークの半価幅が「０．６°」以上である被覆層を有する水酸化ニッケル粒子を含み構成されていることが好ましい。
【００３５】
また、ニッケル水素電池の特性としては、「タップ密度」が２．０２［ｇ／ｃｃ］よりも低下すると正極活物質の正極充填密度が低くなり容量密度が低下され、いわゆる正極容量密度が不十分になると考えられている。このことから、「タップ密度」を基準とすれば、好ましい「高温容量」特性を有するニッケル水素蓄電池は、正極活物質の被覆層が、（００１）面のピークの半価幅が「０．８°」以下である被覆層を有する水酸化ニッケル粒子を含み構成されていることが好ましい。
【００３６】
本実施形態の作用について述べる。
上述のように、「高温容量」の高いニッケル水素蓄電池は、正極活物質の被覆層の（００１）面のピークの半価幅が、「高温利用率」を基準とすると「０．６°」以上である一方、「タップ密度」を基準とすると「０．８°」以下である。つまり、ニッケル水素蓄電池は、正極活物質の被覆層の（００１）面のピークの半価幅が「０．６°」以上、かつ、「０．８°」以下であると「高温容量」が高くなる。
【００３７】
よって、（００１）面のピークの半価幅が「０．６°」以上、かつ、「０．８°」以下である被覆層を有するニッケル蓄電池用正極活物質、及び、該ニッケル蓄電池用正極活物質を含むニッケル蓄電池用正極によれば、「高温容量」の高いニッケル水素蓄電池を得ることができる。
【００３８】
以上説明したように、本実施形態のアルカリ蓄電池用正極活物質、及び、該アルカリ蓄電池用正極活物質を含むアルカリ蓄電池用正極によれば、以下に列記するような効果が得られるようになる。
【００３９】
（１）正極活物質の表面の結晶構造について、（００１）面のピークの半価幅を「０．６°」以上、かつ、「０．８°」以下とすることにより、その正極活物質の高温環境下における利用率（高温利用率）が高く維持されるようになる。また、この結晶構造であれば、タップ密度も高く維持されるため、正極活物質の密度が高くなり正極としての容量密度も高く維持される。これにより、高温下での容量特性の低下が抑制されるアルカリ蓄電池用正極活物質が得られる。
【００４０】
（２）平均粒径を５［μｍ］以上、かつ、２０［μｍ］以下の範囲にすることによって、高温環境下での利用率が高く維持されるとともに、タップ密度も高く維持されるアルカリ蓄電池用正極活物質が得られる。
【００４１】
（３）コバルトとイットリウムとの同時晶出により被覆層におけるコバルトとイットリウムの分散を均一化させることにより、高温環境下での利用率が高く維持される正極活物質を好適に得ることができる。
【００４２】
（４）反応晶析法によって、水酸化ニッケル粒子にコバルトとイットリウムとを同時晶出させた被覆層を形成することができる。
（その他の実施形態）
なお上記実施形態は、以下の態様で実施することもできる。
【００４３】
・上記実施形態以外の方法であっても、水酸化ニッケル粒子を作製できるのであれば、水酸化ニッケル粒子の作製に公知の方法を用いることができる。これにより、アルカリ蓄電池用正極活物質の製造自由度の向上が図られるようになる。
【００４４】
・上記実施形態では、水酸化ニッケル粒子はマグネシウム化合物を含む場合について例示した。しかしこれに限らず、水酸化ニッケル粒子は、被覆層で被覆することができるのであれば、マグネシウム化合物の他に、亜鉛化合物やコバルト化合物などを含んでもよい。これにより、アルカリ蓄電池用正極活物質の製造自由度の向上が図られるようになる。
【００４５】
・上記実施形態では、被覆層のコバルトの平均価数は２．９である場合について例示した。しかしこれに限らず、被覆層のコバルトの平均価数は２．６以上、かつ、３．０以下のいずれの値でもよい。これにより、アルカリ蓄電池用正極活物質の製造自由度の向上が図られるようになる。
【００４６】
・上記実施形態では、被覆層を反応晶析法にて形成する場合について例示した。しかしこれに限らず、被覆層の形成には、コバルト化合物とイットリウム化合物とが均一に分布する被覆層を形成することができるのであれば反応晶析法以外の公知の方法を用いることができる。これにより、アルカリ蓄電池用正極活物質の製造自由度の向上が図られるようになる。
【００４７】
・上記実施形態では、ニッケル水素蓄電池は自動車の電源として用いられる場合について例示した。しかしこれに限らず、ニッケル水素蓄電池は、電源が必要なものであれば、自動車以外の電源として用いてもよい。これにより、アルカリ蓄電池用正極活物質、及びアルカリ蓄電池用正極の適用範囲の拡大が図られるようになる。
【符号の説明】
【００４８】
Ａ１，Ａ２，Ａ３…グラフ、Ｂ１，Ｂ２，Ｂ３，Ｂ４，Ｂ５，Ｂ６…点。
【図１】
2014182906.tif 000003
【図２】
2014182906.tif 000004